(57)【要約】【課題】耐熱性・耐光性・耐候性に優れる上に、高温高湿環境下に長期間保管されても接着性を維持する太陽電池モジュール裏面保護用シートを提供する。【解決手段】本発明の太陽電池モジュール裏面保護用シートは、基材４１と、基材４１の片面に形成された厚さ１〜１０００μｍの熱融着性樹脂層４２とを有し、熱融着性樹脂層４２は、エチレン系重合体および高分子固定型安定剤を含有し、該高分子固定型安定剤は、熱可塑性高分子に、耐熱性、耐光性、耐候性のいずれかを向上させる安定化成分が結合した化合物であり、高分子固定型安定剤の含有量は、安定化成分の量が、前記エチレン系重合体１００質量部に対して０．０５質量部を超え２質量部以下になる量にされている。【選択図】図１
2010212357.tif 000002
【特許請求の範囲】
【請求項１】
基材と、基材の片面に形成された厚さ１〜１０００μｍの熱融着性樹脂層とを有する太陽電池モジュール裏面保護用シートであって、
熱融着性樹脂層は、エチレン系重合体および高分子固定型安定剤を含有し、該高分子固定型安定剤は、熱可塑性高分子に、耐熱性、耐光性、耐候性のいずれかを向上させる安定化成分が結合した化合物であり、
高分子固定型安定剤の含有量は、安定化成分の量が、前記エチレン系重合体１００質量部に対して０．０５質量部を超え２質量部以下になる量にされていることを特徴とする太陽電池モジュール裏面保護用シート。
【請求項２】
高分子固定型安定剤の安定化成分が、光安定剤および／または紫外線吸収剤であることを特徴とする請求項１に記載の太陽電池モジュール裏面保護用シート。
【請求項３】
光安定剤が、ヒンダードアミン系光安定剤であることを特徴とする請求項２に記載の太陽電池モジュール裏面保護用シート。
【請求項４】
紫外線吸収剤が、ベンゾトリアゾール系紫外線吸収剤であることを特徴とする請求項２または３に記載の太陽電池モジュール裏面保護用シート。
【請求項５】
太陽電池セルと、該太陽電池セルを封止する層状の封止体と、該封止体の一方の面側に配置された透明ガラス部材と、前記封止体の他方の面側に配置された裏面保護用シートとを具備し、
前記裏面保護用シートが、請求項１〜４のいずれかに記載の太陽電池モジュール裏面保護用シートであり、裏面保護用シートの熱融着性樹脂層が封止体に接着していることを特徴とする太陽電池モジュール。
【発明の詳細な説明】
【技術分野】
【０００１】
本発明は、太陽電池モジュールの裏面を保護するためのシートおよび太陽電池モジュールに関する。
【背景技術】
【０００２】
近年、地球温暖化問題に対する関心が益々高まっており、二酸化炭素の排出による温室効果を抑制するための検討が各方面で行われている。中でも、太陽光発電は、そのクリーン性や無公害性という点から期待が高まっている。
【０００３】
太陽電池は、太陽光のエネルギーを電気に直接変換する太陽光発電システムの心臓部になるものであり、単結晶、多結晶、あるいはアモルファスシリコン系の半導体から構成されている。
太陽電池は、通常、太陽電池素子単体（太陽電池セル）は、長期間（約２０年）にわたって保護されるように、数枚〜数十枚単位でパッケージングされてモジュール化されている。具体的な太陽電池モジュールとしては、直列、並列に配線された複数の太陽電池セルと、太陽電池セルを封止する封止体と、太陽光が当たる表面側に配置された透明ガラス部材と、裏面側に配置された裏面保護用シートとを具備するものが挙げられる。
【０００４】
太陽電池モジュールは屋外で長期間使用されるため、充分な耐久性および耐候性が要求される。これらの要求を満たすため、裏面保護用シートとして、耐候性および難燃性に優れる上に、封止体に広く使用されるエチレン−酢酸ビニル共重合体等のエチレン系重合体との接着性に優れるフッ素樹脂のシートを用いることがある（例えば特許文献１，２参照）。
また、電気絶縁性に優れるポリエチレンテレフタレートなどのポリエステルフィルムを用いることがある。ただし、ポリエステルフィルムは耐候性が不充分であるため、耐候性を向上させるための手法として、紫外線吸収剤の配合（特許文献３）、ポリエステル中の環状オリゴマー量の規定（特許文献４，５）、ポリエステルの分子量の規定（特許文献６）などが提案されている。
【０００５】
ところで、封止体と裏面保護用シートとは、各々を構成する樹脂の極性基同士の親和性や水素結合などの分子間相互作用によって接着されている。そのため、太陽電池モジュールを製造した直後の接着性は良好であるものの、時間が経過するにつれて接着性が低下する傾向にあった。
そこで、封止体に接着させる面にコロナ処理を施すこと（特許文献７）があるが、フッ素樹脂のシートの表面をコロナ処理したものは、エチレン系重合体との接着性が良好であるものの、高価であった。また、ポリエステルフィルムにコロナ処理を施しても、接着性は充分に向上しなかった。
そのため、安価なポリエステルフィルムを基材として使用し、その基材に、エチレン系重合体に対する接着性に優れる熱融着性樹脂層を、ポリウレタン系接着剤等の接着剤を介して貼り合わせた裏面保護用シートを用いることがある（特許文献８）。
【先行技術文献】
【特許文献】
【０００６】
【特許文献１】特表平８−５００２１４号公報
【特許文献２】特表２００２−５２０８２０号公報
【特許文献３】特開２００１−１１１０７３号公報
【特許文献４】特開２００２−１００７８８号公報
【特許文献５】特開２００２−１３４７７１号公報
【特許文献６】特開２００２−２６３５４号公報
【特許文献７】特開２０００−２４３９９９号公報
【特許文献８】特開平１０−２５３５７号公報
【発明の概要】
【発明が解決しようとする課題】
【０００７】
上述したように、太陽電池モジュールは長期耐久性が要求される。ところが、特許文献８に記載の裏面保護用シートの熱融着性樹脂層は、耐熱性・耐光性・耐候性が不充分であった。特に、熱融着性樹脂層を構成する樹脂として、エチレン−酢酸ビニル共重合体を用いた場合には、光（ＵＶ）・熱・水分によって容易に加水分解して、脱酢酸や黄変することがあった。また、樹脂の種類によっては、架橋あるいは分解によってフィルム物性が低下することがあった。
そこで、耐熱性・耐光性・耐候性を向上させるために、ヒンダードアミン系光安定剤や紫外線吸収剤等の安定剤を配合することが検討された。
【０００８】
しかしながら、これらの安定剤を配合した熱融着性樹脂層においては、特に高温高湿環境下にて保管すると、安定剤が表面に移行（ブリードアウト）することがあった。安定剤がブリードアウトすると、ポリウレタン系接着剤を介して貼り合わせた裏面保護用シートと基材との接着強度が低下する傾向にあった。接着強度が低下すると、熱融着性フィルムと基材とが剥離して、外観が損なわれたり、水分が浸透して、太陽電池モジュールの発電出力を低下させたりすることがある。そのため、熱融着性フィルムには安定剤を添加しにくいという問題があった。
熱融着性樹脂層は封止体に接し、表面に露出しないものであるから、従来は、耐熱性・耐光性・耐候性は求められていなかった。しかし、近年では、太陽電池モジュールの性能や品質がより優れたものが求められるようになっており、裏面保護用シートを構成する熱融着性樹脂層についても、接着性のみならず、耐熱性・耐光性・耐候性も求められるようになってきている。
【０００９】
本発明は、前記事情に鑑みてなされたものであり、耐熱性・耐光性・耐候性に優れる上に、高温高湿環境下に長期間保管されても接着性を維持する太陽電池モジュール裏面保護用シートを提供することを目的とする。また、耐熱性・耐光性・耐候性に優れる上に、高温高湿環境下に長期間保管されても裏面保護用シートの基材と熱融着性樹脂層との剥離が防止された太陽電池モジュールを提供することを目的とする。
【課題を解決するための手段】
【００１０】
本発明者が調べた結果、従来使用されていた安定剤は低分子量である上に、熱融着性樹脂層を構成する樹脂との相溶性が低いために、ブリードアウトして、接着性を低下させていることが判明した。しかも、高温高湿の環境下では、接着性の低下が顕著であることが判明した。
これらの知見に基づき、本発明者が、耐熱性・耐光性・耐候性に優れる上に、高温高湿環境下に長期間保管されても接着性を維持する手段について検討した結果、以下の太陽電池モジュール裏面保護用シートおよび太陽電池モジュールを発明した。
【００１１】
すなわち、本発明は、以下の構成を有する。
［１］  基材と、基材の片面に形成された厚さ１〜１０００μｍの熱融着性樹脂層とを有する太陽電池モジュール裏面保護用シートであって、
熱融着性樹脂層は、エチレン系重合体および高分子固定型安定剤を含有し、該高分子固定型安定剤は、熱可塑性高分子に、耐熱性、耐光性、耐候性のいずれかを向上させる安定化成分が結合した化合物であり、
高分子固定型安定剤の含有量は、安定化成分の量が、前記エチレン系重合体１００質量部に対して０．０５質量部を超え２質量部以下になる量にされていることを特徴とする太陽電池モジュール裏面保護用シート。
［２］  高分子固定型安定剤の安定化成分が、光安定剤および／または紫外線吸収剤であることを特徴とする［１］に記載の太陽電池モジュール裏面保護用シート。
［３］  光安定剤が、ヒンダードアミン系光安定剤であることを特徴とする［２］に記載の太陽電池モジュール裏面保護用シート。
［４］  紫外線吸収剤が、ベンゾトリアゾール系紫外線吸収剤であることを特徴とする［２］または［３］に記載の太陽電池モジュール裏面保護用シート。
［５］  太陽電池セルと、該太陽電池セルを封止する層状の封止体と、該封止体の一方の面側に配置された透明ガラス部材と、前記封止体の他方の面側に配置された裏面保護用シートとを具備し、
前記裏面保護用シートが、［１］〜［４］のいずれかに記載の太陽電池モジュール裏面保護用シートであり、裏面保護用シートの熱融着性樹脂層が封止体に接着していることを特徴とする太陽電池モジュール。
【発明の効果】
【００１２】
本発明の太陽電池モジュール裏面保護用シートは、耐熱性・耐光性・耐候性に優れる上に、高温高湿環境下に長期間保管されても接着性を維持するものである。
本発明の太陽電池モジュールでは、耐熱性・耐光性・耐候性に優れる上に、高温高湿環境下に長期間保管されても裏面保護用シートにおける基材と熱融着樹脂層との剥離が防止されている。そのため、太陽電池モジュールの発電出力低下を抑制できる。
【図面の簡単な説明】
【００１３】
【図１】裏面保護用シートの一例を示す断面図である。
【図２】裏面保護用シートを構成する基材の一例を示す断面図であって、厚さ方向を拡大した図である。
【図３】裏面保護用シートを構成する基材の他の例を示す断面図であって、厚さ方向を拡大した図である。
【図４】裏面保護用シートを構成する基材の他の例を示す断面図であって、厚さ方向を拡大した図である。
【図５】裏面保護用シートを構成する基材の他の例を示す断面図であって、厚さ方向を拡大した図である。
【図６】太陽電池モジュールの一例を示す断面図である。
【図７】図６に示す太陽電池モジュールの製造方法の一例を示す模式図である。
【発明を実施するための形態】
【００１４】
＜太陽電池モジュール裏面保護用シート＞
本発明の太陽電池モジュール裏面保護用シート（以下、裏面保護用シートと略す。）は、図１に示すように、基材４１と、基材４１の片面に形成された熱融着性樹脂層４２とを有する。
【００１５】
［基材］
基材４１は単層であってもよいし、複数の層からなっていてもよい。
複数の層からなる場合、例えば、図２に示すような、第１の支持体４１ａおよび第２の支持体４１ｂを有する積層体、図３に示すような、第１の支持体４１ａと第２の支持体４１ｂと部分放電電圧を高めるためのスペーサ層４１ｃとを有する積層体、図４に示すような、第１の支持体４１ａとガスバリア層４１ｄを有する積層体、図５に示すような、第１の支持体４１ａとガスバリア層４１ｄとスペーサ層４１ｃとを有する積層体が挙げられる。
各層間は各種接着剤、例えば、ウレタン系接着剤、アクリル系接着剤、エポキシ系接着剤などを用いて、ドライラミネート等のラミネート方法により接着させることができる。
【００１６】
基材４１は、太陽電池モジュールとしては外気に接する側にあるため、基材４１を構成する各層は、耐候性および耐熱性に優れることが好ましい。そのため、第１の支持体４１ａ、第２の支持体４１ｂおよびスペーサ層４１ｃを構成する樹脂としては、ポリエステル、ポリカーボネート、フッ素樹脂、アクリル樹脂、ポリオレフィン、ポリアミド、ポリアリレートなどが、耐熱性、強度、電気絶縁性等が考慮されて適宜選択される。
ポリエステルとしては、ポリエチレンテレフタレート（ＰＥＴ）、ポリエチレンナフタレート（ＰＥＮ）、ポリブチレンテレフタレート（ＰＢＴ）、ポリシクロヘキサンジメタノール−テレフタレート（ＰＣＴ）、ＰＥＴとＰＥＮの共重合体であるＰＥＴ−Ｇ等が挙げられる。また、ポリエステルは、例えば、固相重合などの方法により、末端カルボン酸基の濃度を減少させて数平均分子量を向上させることで耐久性をより向上させたものが好ましい。
フッ素樹脂としては、ポリフッ化ビニル（ＰＶＦ）、ポリフッ化ビニリデン（ＰＶＤＦ）、ポリクロロトリフルオロエチレン（ＰＣＴＦＥ）、ポリエチレンテトラフルオロエチレン（ＥＴＦＥ）、ポリテトラフルオロエチレン（ＰＴＦＥ）、テトラフルオロエチレンパーフルオロアルキルビニルエーテル共重合体（ＰＦＡ）、テトラフルオロエチレン-ヘキサフルオロプロピレン共重合体（ＦＥＰ）等が挙げられる。
【００１７】
ガスバリア層４１ｄは、水蒸気の透過を抑制して、封止体の剥離、変色または配線の腐食を防止し、太陽電池モジュールの発電出力低下を防ぐ層である。
ガスバリア層４１ｄとしては、特許文献３，４，５，６に記載のものを使用できる。例えば、アルミニウム箔、銅箔、ステンレス箔等の金属箔、アルミニウム蒸着フィルム等の金属蒸着フィルム、シリカやアルミナなどの無機化合物を蒸着した透明蒸着フィルムなどを用いることができる。これらの蒸着フィルムで用いる基材としては、第１の支持体４１ａ、第２の支持体４１ｂおよびスペーサ層４１ｃと同様のものが使用される。
【００１８】
［熱融着性樹脂層］
熱融着性樹脂層４２は、太陽電池モジュールの封止体に接着するための層であり、エチレン系重合体および高分子固定型安定剤を必須成分として含有する。
エチレン系重合体としては、ポリエチレン（低密度ポリエチレン、中密度ポリエチレン、高密度ポリエチレン）、エチレン−αオレフィン共重合体、エチレン−（メタ）アクリル酸アルキルエステル共重合体、エチレン−（メタ）アクリル酸共重合体、エチレン−（メタ）アクリル酸共重合体のイオン架橋物、エチレン−ビニルエステル共重合体が挙げられる。これらは１種を単独で使用してもよいし、２種以上を併用してもよい。
エチレン−αオレフィン共重合体を構成するαオレフィンとしては、例えば、プロピレン、ブテン−１、ヘキセン−１、オクテン−１、４−メチルペンテン−１などが挙げられる。
エチレン−（メタ）アクリル酸アルキルエステル共重合体を構成する（メタ）アクリル酸アルキルエステルとしては、例えば、アクリル酸メチル、アクリル酸エチル、アクリル酸イソプロピル、アクリル酸イソブチル、アクリル酸ｎ−ブチル、アクリル酸イソオクチル、アクリル酸−２−エチルヘキシル、メタクリル酸メチル、メタクリル酸エチル、メタクリル酸イソブチルなどが挙げられる。
エチレン−（メタ）アクリル酸共重合体を構成する（メタ）アクリル酸としては、例えば、アクリル酸、メタクリル酸、フマル酸、マレイン酸、無水マレイン等が挙げられる。
エチレン−ビニルエステル共重合体を構成するビニルエステルとしては、例えば、酢酸ビニル、プロピオン酸ビニル等が挙げられる。
また、エチレン系重合体に、グリシジル基、シラノール基、アミノ基等の反応性官能基を有する化合物が共重合されてもよい。
【００１９】
高分子固定型安定剤は、熱可塑性高分子に、耐熱性、耐光性、耐候性のいずれかを向上させる安定化成分が結合した化合物である。
このような高分子固定型安定剤としては、例えば、特開２００８−１９５９６１号公報、特開２００７−１６９６６０号公報、特開２００５−１５４５６５号公報、特開２００５−１２０１３７号公報、特開２００５−５４１８３号公報、特開２００３−２５３２４８号公報などに記載されているものを用いることができる。
【００２０】
高分子固定型安定剤の安定化成分は、接着性低下防止の効果が顕著であることから、光安定剤および／または紫外線吸収剤であることが好ましい。また、固定化される安定化成分としては光安定剤を用いる場合には、性能面から、光安定剤はヒンダードアミン系光安定剤であることが好ましく、紫外線吸収剤はベンゾトリアゾール系紫外線吸収剤であることが好ましい。
具体的には、高分子固定型安定剤としては、水酸基、カルボキシ基、酸クロライド基のいずれかの反応性官能基を有するヒンダードアミン系光安定剤またはベンゾトリアゾール系紫外線吸収剤と、前記反応性官能基と反応しうる熱可塑性高分子との反応により得られたものが挙げられる。
また、高分子固定型安定剤として、カルボキシ基または酸クロライド基を有するフェノール系酸化防止剤と、水酸基、アミノ基、カルボン酸アルキルエステル基及びカルボン酸ハロゲナイド基から選ばれる少なくとも１種の官能基を有する熱可塑性高分子との反応により得られたものも使用できる。
【００２１】
反応性官能基を有するベンゾトリアゾール系紫外線吸収剤としては、３−［３’−（２”Ｈ−ベンゾトリアゾール−２”−イル）−４’−ヒドロキシフェニル］プロピオン酸、３−［３’−（２”Ｈ−ベンゾトリアゾール−２”−イル）−５’−メチル−４’−ヒドロキシフェニル］プロピオン酸、３−［３’−（２”Ｈ−ベンゾトリアゾール−２”−イル）−５’−エチル−４’−ヒドロキシフェニル］プロピオン酸、３−［３’−（２”Ｈ−ベンゾトリアゾール−２”−イル）−５’−ｔ−ブチル−４’−ヒドロキシフェニル］プロピオン酸、３−［３’−（５”−クロル−２”Ｈ−ベンゾトリアゾール−２”−イル）−５’−ｔ−ブチル−４’−ヒドロキシフェニル］プロピオン酸、３−［３”−（２”’Ｈ−ベンゾトリアゾール−２”’−イル）−４”−ヒドロキシ−５”−（１’，１’−ジメチルベンジル）フェニル］プロピオン酸、３−［３”−（２”’Ｈ−ベンゾトリアゾール−２”’−イル）−４”−ヒドロキシ−５”−（１”，１”，３”，３”−テトラメチルブチル）フェニル］プロピオン酸、それらの酸クロライド化物が挙げられる。
【００２２】
反応性官能基を有するヒンダードアミン系光安定剤としては、４−ヒドロキシ−１，２，２，６，６−ペンタメチル−４−ピペリジン、４−ヒドロキシ−２，２，６，６−テトラメチル−４−ピペリジン、１−オクチルオキシ−４−ヒドロキシ−２，２，６，６−テトラメチル−４−ピペリジン、それらのジカルボン酸ハーフエステル誘導体、それらの酸クロライド化物などが挙げられる。
【００２３】
反応性官能基と反応し得る熱可塑性高分子としては、反応性官能基と付加・縮合反応し得る高分子と、反応性官能基と反応し得る官能基を有する高分子が挙げられる。
反応性官能基と付加・縮合反応し得る高分子としては、例えば、ポリエチレン、ポリプロピレン、ポリ（エチレン−プロピレン）共重合体、ポリ（エチレン−プロピレン−αオレフィン）共重合体等のポリオレフィン系重合体、ポリプロピレングリコール、ポリ（エチレングリコール−プロピレングリコール）共重合体、（ポリエチレングリコール）−（ポリプロピレングリコール）ブロック共重合体、ポリテトラメチレングリコール鎖等のポリエーテル系重合体、ポリブチレンアジペート、ポリエチレンセバケート等の脂肪族ポリエステル、ポリエチレンイソフタレート、ポリブチレンテレフタレート、ポリネオペンチルテレフタレート等の芳香族ポリエステル、６−ナイロン、６，６−ナイロン等のポリアミド系重合体、ポリスチレン、スチレン共重合体、ポリビニルブチラール等のポリビニル系重合体、アクリル酸アルキルエステル（共）重合体、メタクリル酸アルキルエステル（共）重合体、アクリル−スチレン共重合体等の（メタ）アクリル系（共）重合体、ポリシリコーン系重合体、ポリウレタン系重合体、ポリ尿素系重合体、エポキシ樹脂、メラミン系樹脂、セルロース系重合体、キトサン系重合体等などが挙げられる。
反応性添加剤と反応し得る官能基を有する高分子としては、例えば、ポリ（エチレン−ビニルアルコール）共重合体、ポリ（エチレン−ビニルアルコール−酢酸ビニル）共重合体、ポリ（エチレン−アクリル酸）共重合体、ポリ（エチレン−アクリル酸メチル）共重合体、ポリ（エチレン−メタクリル酸）共重合体、ポリ（エチレン−メタクリル酸メチル）共重合体、ポリ（エチレン−ビニルアルコール−メタクリル酸）共重合体、ポリ（エチレン−エチルアクリレート−無水マレイン酸）共重合体、ポリ（エチレン−ブチルアクリレート−無水マレイン酸）共重合体、ポリエチレン−無水マレイン酸グラフト共重合体、ポリ（エチレン−グリシジルメタアクリレート）共重合体、ポリエチレンモノアルコール、ポリエチレンモノカルボン酸等が挙げられる。
反応性官能基と反応し得る熱可塑性高分子の質量平均分子量は３０００〜２０００００であることが好ましく、約５０００〜１０００００であることがより好ましい。
上記高分子固定型安定剤としては、大日精化工業株式会社から「ハイステープＰ」が市販されており、これを使用することもできる。
【００２４】
高分子固定型安定剤の含有量は、安定化成分の量が、エチレン系重合体１００質量部に対して０．０５〜２質量部、好ましくは０．１〜１質量部になる量にされている。安定化成分の量が、エチレン系重合体１００質量部に対して０．０５質量部未満であると、高分子固定型安定剤の効果が発揮されず、２質量部を超えると、耐候性の向上効果が飽和する。
【００２５】
耐候性を維持するためには、熱融着性樹脂層４２に、紫外線吸収剤、光安定剤、酸化防止剤の全てを含むことが好ましい。
この場合、紫外線吸収剤、光安定剤、酸化防止剤のいずれかが高分子固定型であってもよいが、接着性の低下をより防止するためには、少なくとも紫外線吸収剤および光安定剤が高分子固定型であることが好ましく、紫外線吸収剤、光安定剤、酸化防止剤の全てが高分子固定型であることがより好ましい。
【００２６】
また、熱融着性樹脂層４２には、必要に応じて、接着性を低下させない程度で、従来から裏面保護用シートに使用されている安定剤が含まれてもよい。従来から使用されている安定剤としては、例えば、ベンゾフェノン系、トリアジン系、ベンゾトリアゾール系、サリチル酸系の紫外線吸収剤、低分子量型あるいは高分子量型のヒンダードアミン系光安定剤、フェノール系、リン系、ラクトン系、硫黄系の酸化防止剤などが挙げられる。特に、フェノール系酸化防止剤としては、例えば、オクタデシル−３−（３’，５’−ジ−ｔ−ブチル−４’−ヒドロキシフェニル）プロピオン酸、オクタデシル−３−（３’−ｔ−ブチル−５’−メチル−４’−ヒドロキシフェニル）プロピオン酸、３，５−ジ−ｔ−ブチル−４−ヒドロキシ安息香酸あるいはそれらの酸クロライドなどが挙げられる。
これら従来から使用されている安定剤の配合量は、接着性の低下をより防止する点で、エチレン系重合体１００質量部に対して０．５質量部以下であることが好ましく、０．３質量部以下であることがより好ましい。
【００２７】
さらに、熱融着性樹脂層４２は、その目的を損なわない範囲内で、アンチブロッキング剤、接着促進剤、老化防止剤、無機又は有機の充填剤、着色顔料等が含まれてもよい。また、無機系、ハロゲン系、リン系の難燃剤が含まれてもよい。
無機系難燃剤としては、水酸化アルミニウム、三酸化アンチモン、五酸化アンチモン、スルファミン酸グアニジン、リン酸グアニジン、リン酸グアニール尿素、水酸化マグネシウム等が挙げられる。
ハロゲン系難燃剤としては、塩素化パラフィン、テトラブロモビスフェノールＡ、デカブロモジフェニルオキサイド、ヘキサブロモシクロドデカン、オクタブロモジフェニルエーテル、１，２−ビス（トリブロモフェノキシ）エタン、エチレンビステトラブロモフタルイミド、ペンタブロモベンジルポリアクリレート、トリス（２，３−ジブロモプロピル−１）イソシアヌレート等が挙げられる
リン系難燃剤としては、トリフェニルホスフェート、レオフォストリアリルホスフェート、オクチルクレジルジフェニルホスフェート、トリクレジルホスフェート等が挙げられる。
【００２８】
熱融着性樹脂層４２は、太陽電池モジュールの封止体を形成するための封止用シートに含有される添加剤と同様の添加剤を含むことにより、封止用シートを兼ねることができる。
封止用シートに含有される添加剤としては、例えば、有機過酸化物、架橋助剤、シランカップリング剤などが挙げられる。
【００２９】
有機過酸化物としては、反応性の点から、半減期１０時間の分解温度が１４５℃以下のものが好ましい。
半減期１０時間の分解温度が１４５℃以下の有機過酸化物としては、ジラウロイルパーオキサイド、１，１，３，３，−テトラメチルブチルパーオキシ−２−エチルヘキサノエート、ジベンゾイルパーオキサイド、ｔ−アミルパーオキシ−２−エチルヘキサノエート、ｔ−ブチルパーオキシ−２−エチルヘキサノエート、ｔ−ブチルパーオキシイソブチレート、ｔ−ブチルパーオキシマレイン酸、１，１−ジ（ｔ−アミルパーオキシ）−３，３，５−トリメチルシクロヘキサン、１，１−ジ（ｔ−アミルパーオキシ）シクロヘキサン、ｔ−アミルパーオキシイソノナノエート、ｔ−アミルパーオキシノルマルオクトエート、１，１−ジ（ｔ−ブチルパーオキシ）−３，３，５−トリメチルシクロヘキサン、１，１−ジ（ｔ−ブチルパーオキシ）シクロヘキサン、ｔ−ブチルパーオキシイソプロピルカーボネート、ｔ−ブチルパーオキシ−２−エチルヘキシルカーボネート、２，５−ジメチル−２，５−ジ（ベンゾイルパーオキシ）ヘキサン、ｔ−アミル−パーオキシベンゾエート、ｔ−ブチルパーオキシアセテート、ｔ−ブチルパーオキシイソノナノエート、ｔ−ブチルパーオキシベンゾエート、ｎ−ブチル−４，４−ジ−（ｔ−ブチルパーオキシ）バレレート、ジ（２−ｔ−ブチルパーオキシプロピル）ベンゼン、ジクミルパーオキサイド、２，５−ジメチル−２，５−ジ（ｔ−ブチルパーオキシ）ヘキサン、ｔ−ブチルクミルパーオキサイド、ジ−ｔ−ブチルパーオキサイド、２，５−ジメチル−２，５−ジ（ｔ−ブチルパーオキシ）ヘキシン−３等が挙げられる。これら有機過酸化物は１種を単独で用いてもよいし、２種以上を併用してもよい。
【００３０】
有機過酸化物は、エチレン系重合体１００質量部に対して０．０５〜５質量部の範囲で配合することが好ましく、０．１〜２．０質量部の範囲で配合することがより好ましい。有機過酸化物の配合量が０．０５質量部以上であれば、架橋構造を充分に形成でき、５質量部以下であれば、過度の反応を防止でき、発泡や分解によるエチレン系重合体の劣化を防ぐことができる。
【００３１】
架橋助剤は、エチレン系重合体の架橋度を高めて、熱融着性樹脂層４２の接着性、機械的強度、耐熱性、耐湿熱性、耐候性をより向上させるための助剤である。
架橋助剤の具体例としては、（メタ）アクリロキシ基を含有する化合物、アリル基を含有する化合物などが挙げられる。
（メタ）アクリロキシ基を含有する化合物としては、例えば、（メタ）アクリル酸アルキルエステルや（メタ）アクリル酸アミドが挙げられる。（メタ）アクリル酸アルキルエステルのアルキル基としては、メチル、エチル、ドデシル、ステアリル、ラウリル等が挙げられる。
また、（メタ）アクリル酸アルキルエステルのアルキル基の代わりに、シクロヘキシル基、テトラヒドロフルフリル基、アミノエチル基、２−ヒドロキシエチル基、３−ヒドロキシプロピル基、３−クロロ−２−ヒドロキシプロピル基などで置換されていてもよい。
また、（メタ）アクリロキシ基を含有する化合物としては、（メタ）アクリル酸とエチレングリコール、トリエチレングリコール、ポリエチレングリコール、グリセリン、トリメチロールプロパン、ペンタエリスリトール等の多官能アルコールとのエステルが挙げられる。
アリル基含有化合物としては、トリアリルシアヌレート、トリアリルイソシアヌレート、フタル酸ジアリル、イソフタル酸ジアリル、マレイン酸ジアリル等が挙げられる。
【００３２】
架橋助剤は、エチレン系重合体１００質量部に対して０．０５〜５質量部の範囲で配合することが好ましく、０．１〜２．０質量部の範囲で配合することがより好ましい。架橋助剤の配合量が０．０５質量部以上であれば、架橋構造を充分に形成でき、５質量部以下であれば、過度の反応を防止でき、発泡や分解等によるエチレン系重合体の劣化を防ぐことができる。
【００３３】
また、エチレン系重合体が光硬化する場合には、光重合開始剤が含まれてもよい。
光重合開始剤としては、例えば、水素引き抜き型、内部開裂型のものが挙げられる。
水素引き抜き型（二分子反応型）としては、例えば、ベンゾフェノン、オルソベンゾイル安息香酸メチル、４−ベンゾイル−４’−メチルジフェニルサルファイド、イソプロピルチオキサントン等が挙げられる。
内部開裂型としては、ベンゾインアルキルエーテル、ベンジルジメチルケタールが挙げられる。また、２−ヒドロキシ−２−メチル−１−フェニルプロパン−１−オン、１−ヒドロキシシクロヘキシルフェニルケトン、アルキルフェニルグリオキシレート、ジエトキシアセトフェノン等のα−ヒドロキシアルキルフェノン型重合開始剤、２−メチル−１−［４−（メチルチオ）フェニル］−２−モルフォリノプロパン−１、２−ベンジル−２−ジメチルアミノ−１−（４−モルフォリノフェニル）−ブタノン−１等のα−アミノアルキルフェノン型重合開始剤、アシルフォスフィンオキサイド等も使用できる。
【００３４】
また、熱融着性樹脂層４２が封止用シートを兼ねる場合には、透明ガラス部材との接着性を高める点から、シランカップリング剤を含有することが好ましい。
シランカップリング剤としては、例えば、ビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ-クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシランなどが挙げられる。
シランカップリング剤の含有量は、エチレン系重合体１００質量部に対して０．１〜５質量部であることが好ましい。シランカップリング剤の含有量が０．１質量部以上であれば、より接着性を向上させることができ、５質量部以下であれば、充分な耐熱性、耐光性、耐候性が得られる。
【００３５】
さらに、接着性及び硬化性を高める点では、エポキシ基含有化合物を含有することが好ましい。
エポキシ基含有化合物としては、トリグリシジルトリス（２−ヒドロキシエチル）イソシアヌレート、ネオペンチルグリコールジグリシジルエーテル、１，６−ヘキサンジオールジグリシジルエーテル、アクリルグリシジルエーテル、２−エチルヘキシルグリシジルエーテル、フェニルグリシジルエーテル、フェノールグリシジルエーテル、ｐ−ｔ−ブチルフェニルグリシジルエーテル、アジピン酸ジグリシジルエステル、ｏ−フタル酸ジグリシジルエステル、グリシジルメタクリレート、ブチルグリシジルエーテル等の化合物や、エポキシ基を含有した質量平均分子量が数百から数千のオリゴマーや質量平均分子量が数千から数十万のポリマーなどが挙げられる。
【００３６】
熱融着性樹脂層４２の厚さは１〜１０００μｍであり、５〜５００μｍであることが好ましい。熱融着性樹脂層４２の厚さが１μｍより薄いと、封止体との密着性が低くなり、１０００μｍより厚いと、太陽電池モジュール全体が厚くなり、収納、組み立てが困難になる。
【００３７】
［製造方法］
エチレン系重合体に所定量の高分子固定型安定剤、必要に応じて添加剤を配合し、均一に混合して混合物を得る。その混合物を、押出機、ロール、ミキサー等により混練した後、Ｔダイ押出成形、カレンダー成形、インフレーション成形等のシート成形方法を適用して、熱融着性樹脂層４２を製膜する。
この熱融着性樹脂層４２と基材４１とを、ドライラミネート、ウエットラミネートやノンソルベントラミネート等により貼り合わせて、裏面保護用シートを得る。
【００３８】
［作用・効果］
上述した裏面保護用シートでは、安定剤が高分子固定型であるため、高温高湿の環境下に保管されてもブリードアウトしにくい。そのため、熱融着性樹脂層４２の基材４１に対する接着性の低下を抑制できる。また、高分子固定型安定剤によって、熱融着性樹脂層４２の耐熱性・耐光性・耐候性を高くできる。
【００３９】
＜太陽電池モジュール＞
本発明の太陽電池モジュールの一実施形態例について説明する。
図６に、本実施形態例の太陽電池モジュールを示す。この太陽電池モジュール１は、太陽電池セル１０と、太陽電池セル１０を封止する層状の封止体２０と、封止体２０の一方の面側（表面側）に配置された透明ガラス部材３０と、封止体２０の他方の面側（裏面側）に配置された裏面保護用シート４０とを具備する。
【００４０】
［太陽電池セル］
太陽電池セル１０は、単結晶シリコン型セル、多結晶シリコン型セル、アモルファスシリコン型セル、化合物半導体型セルのいずれであっても構わない。
太陽電池セル１０の形状は、厚さが１ｍｍ以下、一辺５ｃｍ以上の四角形状の薄板である。
互いに隣接する太陽電池セル１０，１０同士は配線１１で直列に接続されている。
【００４１】
［封止体］
封止体２０は、封止用シート２０ａ，２０ｂが積層され、太陽電池セル１０を封止する層状体である。
封止用シート２０ａ，２０ｂとしては、透明軟質樹脂のシートが使用される。また、封止用シート２０ａ，２０ｂには、熱融着性樹脂層に含まれてもよい上記有機過酸化物、架橋助剤、シランカップリング剤を含有してもよい。また、封止用シート２０ａ，２０ｂが、上記高分子固定型安定剤または低分子量型安定剤を含有してもよい。
【００４２】
封止用シート２０ａ，２０ｂに使用される透明軟質樹脂としては、例えば、エチレン系共重合体、ポリビニルアセタール系樹脂（例えば、ポリビニルホルマール、ポリビニルブチラール（ＰＶＢ樹脂）、変性ＰＶＢ樹脂）、ポリ塩化ビニル系重合体、スチレン系共重合体を用いることができるが、中でも、エチレン系共重合体、ポリビニルアセタール系樹脂が好ましい。
エチレン系共重合体において、エチレンに共重合する成分としては、プロピレン、ブテン−１、ヘキセン−１、オクテン−１、４−メチルペンテン−１あるいはそれ以上高級の各種αオレフィン、酢酸ビニル、プロピオン酸ビニル等のビニルエステル、アクリル酸メチル、アクリル酸エチル、アクリル酸イソプロピル、アクリル酸イソブチル、アクリル酸ｎ−ブチル、アクリル酸イソオクチル、アクリル酸−２−エチルヘキシル、メタクリル酸メチル、メタクリル酸エチル、メタクリル酸イソブチル等のα，β−不飽和カルボン酸アルキルエステル、アクリル酸、メタクリル酸、フマル酸、マレイン酸、無水マレイン等のα，β−不飽和カルボン酸及びその塩などが挙げられる。
また、エチレン系共重合体としては、耐熱性、耐光性、耐候性をより高くできることから、架橋構造を形成しうる架橋性エチレン系共重合体が好ましい。
【００４３】
［透明ガラス部材］
透明ガラス部材３０は、厚さ０．１〜１０ｍｍの板状の部材である。透明ガラス部材３０の材質としては、ソーダライムガラスが好適に使用される。
【００４４】
［裏面保護用シート］
本実施形態例における裏面保護用シート４０は、基材と、高分子固定型安定剤を含有する熱融着性樹脂層４２とを有する上記裏面保護用シートである。裏面保護用シート４０は、熱融着性樹脂層４２が封止体２０に接着している。
【００４５】
太陽電池モジュール１は、図７に示す製造装置１００を使用し、以下の工程を経ることにより製造される。
（１）チャンバ１１０内の約１２０〜１６０℃に加熱された天板１２０上に、下から順に、透明ガラス部材３０、封止用シート２０ａ、太陽電池セル１０、封止用シート２０ｂ、裏面保護用シート４０を積み重ねる。
（２）チャンバ１１０内を真空状態にする。
（３）チャンバ１１０内を大気圧に戻し、耐熱性を有するゴムシート１３０を裏面保護用シート４０に上から押し付けて、透明ガラス部材３０、封止用シート２０ａ、太陽電池セル１０、封止用シート２０ｂおよび裏面保護用シート４０を密着させる。これにより、封止用シート２０ａ，２０ｂを溶融させて、太陽電池セル１０を封止用シート２０ａ，２０ｂの間に包埋する。
（４）さらに、加熱・加圧することにより、透明ガラス部材３０と封止用シート２０ａ、２つの封止用シート２０ａ，２０ｂ同士、封止用シート２０ｂと裏面保護用シート４０とを接着すると共に、封止用シート２０ａ，２０ｂの透明軟質樹脂を架橋・固化させることにより一体化させて、封止体２０にする。
上記（３）（４）の工程は、連続的にインラインで行ってもよい（ファストキュア）が、有機過酸化物の種類とチャンバ１１０内の温度によっては、（４）の工程を別のオーブン内で行うことができる（スタンダードキュア）。
上記製造方法は、裏面保護用シート４０の熱融着性樹脂層に架橋剤が含まれない場合に適している。
【００４６】
以上説明した太陽電池モジュール１では、裏面保護用シート４０として、熱融着性樹脂層４２に高分子固定型安定剤を含有するものを用いているため、耐熱性・耐光性・耐候性に優れる。しかも、高温高湿環境下で長期間保管しても、裏面保護用シート４０における基材４１と熱融着性樹脂層４２との剥離が防止されている。そのため、太陽電池モジュール１の外観不良や発電出力低下を抑制できる。
【実施例】
【００４７】
以下、本発明を実施例により説明するが、本発明は実施例に限定されるものではない。
以下の例においては下記の材料を用いた。
［エチレン系重合体］
・ＬＬＤＰＥ：エチレン−ヘキセン−１共重合体（プライムポリマー社製）
・ＥＶＡ−１：エチレン−酢酸ビニル共重合体（酢酸ビニル単位：５質量％、住友化学製）
・ＥＶＡ−２：エチレン−酢酸ビニル共重合体（酢酸ビニル単位：３０質量％、住友化学製）
・Ｚｎ−ＩＯ：エチレン−メタアクリル酸共重合体の亜鉛塩（三井デュポンポリケミカル製）
【００４８】
［安定剤］
・高分子固定型光安定剤（ＨＰ−ＨＡＬＳ）：ハイステープＰ−ＨＡＬＳタイプ（大日精化工業製）
・低分子量型光安定剤（ＨＡＬＳ）：チヌビン７７０（ヒンダードアミンタイプ：チバ・ジャパン製）
・高分子固定型紫外線吸収剤（ＨＰ−ＵＶａｂ）：ハイステープＰ−トリアジンタイプ（大日精化工業製）
・低分子量紫外線吸収剤（ＵＶａｂ）：チヌビン１２０（ベンゾフェノンタイプ：チバ・ジャパン製）
【００４９】
［その他の添加剤］
一部の例では、下記の添加剤も用いた。
・有機過酸化物：１，１−ジ（ｔ−ブチルパーオキシ）−３，３，５−トリメチルシクロヘキサン（日油製）
・架橋助剤：トリアリルイソシアヌレート（日本化成製）
・シランカップリング剤：γ−メタクリロキシプロピルトリメトキシシラン（東レ・ダウ・シリコーン製）
【００５０】
［裏面保護用シート］
裏面保護用シートとしては、以下のＡ，Ｂ，Ｃの３種類を用いた。
Ａ：耐熱ポリエチレンテレフタレート（ＰＥＴ）フィルム（厚さ７５μm、東レ社製ルミラー）／ポリウレタン系接着剤（東洋インキ製造社製ダイナグランド）／シリカ蒸着フィルム（１２μｍ）／ポリウレタン系接着剤／熱融着性樹脂層
Ｂ：ポリフッ化ビニルフィルム（厚さ３８μｍ、デュポン社製テドラー）／ポリウレタン系接着剤／一般ＰＥＴフィルム（厚さ２５０μｍ、東レ社製ルミラー）／ポリウレタン系接着剤／熱融着性樹脂層
Ｃ：ポリフッ化ビニルフィルム（厚さ３８μｍ、デュポン社製テドラー）／ポリウレタン系接着剤／アルミニウム箔／ポリウレタン系接着剤／熱融着性樹脂層
【００５１】
＜製造例１〜１３＞
表１に示す割合で各成分をドライブレンドにより混合して、混合物を得た。その際、高分子固定型光安定剤を配合する場合には、エチレン系重合体に高分子固定型光安定剤濃度５質量％になるように配合したマスターバッチを用いた。
次いで、得られた混合物をＴダイキャスト製膜装置（Ｔダイを備えた押出機）により製膜して、厚さ０．５ｍｍの裏面保護用シートを得た。
なお、製造例１〜５は、高分子固定型安定剤の安定化成分の含有量を変えた例である。製造例６〜８は、光安定剤、紫外線吸収剤の少なくとも一方に従来の安定剤を用いた例である。製造例９〜１２は、エチレン−酢酸ビニル共重合体以外のエチレン系重合体を用いた例である。製造例１３は、熱融着性樹脂層を封止用シートとしても利用した例である。
【００５２】
【表１】
2010212357.tif 000003
【００５３】
［評価］
（１）接着強度
太陽電池モジュール製造装置の天板の上に、Ａ４サイズの強化ガラス／封止用シート（２枚）／裏面保護用シートを順に積層し、ファストキュアの条件で加熱圧着して、接着強度測定用サンプルを得た。加熱圧着の条件は、温度１５０℃、真空引き４分、熱圧着１０分とした。
上記接着強度測定用サンプルを、温度８５℃、相対湿度８５％の環境下に放置して、促進試験を行った。
促進試験後、裏面保護用シートにおける基材と熱融着性樹脂層との接着強度を、オリエンテック製テンシロンを用いて測定した。
評価基準は、接着強度が初期値に対して５０%未満である場合を○、接着強度が初期値に対して５０%以下になる場合を△、１Ｎ／１５ｍｍを下回った場合を×とした。
（２）耐候性
５０ｍｍ×５０ｍｍの寸法に裁断した裏面保護用シートについて、基材から熱融着性樹脂層に向かう方向に、岩崎電気製「アイ  スーパーＵＶテスター」を用い、照度１００ｍＷ／ｃｍ２、ブラックパネル温度６３℃（相対湿度５０％）の条件で紫外線を照射し、照射／結露サイクル＝６時間／６時間の条件で６００時間の耐候試験を行った。
耐候試験後、東京電色製オートマチックヘーズメーターを用いてイエローインデックス値（ＹＩ値）を測定した。ＹＩが１０以下では○、１０を超え２０以下では△、２０を超えた場合には×とした。
（３）総合評価
総合評価結果を表３に示す。総合評価結果は、接着強度、耐候性で×が一つでもあった場合には×、△が一つでもあった場合には△、×，△がない場合には○とした。
【００５４】
【表２】
2010212357.tif 000004
【００５５】
【表３】
2010212357.tif 000005
【００５６】
裏面保護用シートの熱融着性樹脂層において、高分子固定型安定剤を、安定化成分の量が、エチレン系重合体１００質量部に対して０．１〜２質量部になる量で含む製造例１〜３，６，７，９，１１，１３では、耐候性を有する上に、長時間保管しても接着性の低下が防止されていた。
これに対し、裏面保護用シートの熱融着性樹脂層が高分子固定型安定剤のみならず低分子量型安定剤も含まない製造例５では、耐候性が低かった。
裏面保護用シートの熱融着性樹脂層が低分子量型安定剤を含むが高分子固定型安定剤を全く含まない製造例８，１０，１２では、接着性が顕著に低下した。
また、熱融着性樹脂層における高分子固定型安定剤の含有量が、安定化成分の量がエチレン系重合体１００質量部に対して０．１質量部未満になる量であった製造例４の封止用シートを用いた場合には、耐候性が得られなかった。
【符号の説明】
【００５７】
１  太陽電池モジュール
１０  太陽電池セル
２０  封止体
２０ａ，２０ｂ  封止用シート
３０  透明ガラス部材
４０  裏面保護用シート
４１  基材
４１ａ  第１の支持体
４１ｂ  第２の支持体
４１ｃ  スペーサ層
４１ｄ  ガスバリア層
４２  熱融着性樹脂層
【図１】
2010212357.tif 000006
【図２】
2010212357.tif 000007
【図３】
2010212357.tif 000008
【図４】
2010212357.tif 000009
【図５】
2010212357.tif 000010
【図６】
2010212357.tif 000011
【図７】
2010212357.tif 000012